(57)【要約】【課題】耐熱性（高温強度）が要求され、しかも焼鈍状態において高い成形性をも有するＡｌ−Ｍｎ−Ｍｇ系合金板を安価に提供する。【解決手段】質量％で、Ｓｉ：０．０５〜０．３％、Ｆｅ：０．０５〜０．５％、Ｍｎ：０．６〜２．５％、Ｍｇ：０．１〜２．０％を含有し、残部実質的に不可避的不純物とＡｌからなり、冷延されたままの状態であり、マトリックスのＭｎ固溶量はＭｎ含有量の７０％以上で、２００℃における引張強さが２００ＭＰａ以上であるアルミニウム合金板。焼鈍状態ではマトリックスのＭｎ固溶量はＭｎ含有量の５０％以上で、２００℃における引張強さが１００ＭＰａ以上、球頭張出高さ２７mm以上であり、耐熱性および成形性に優れる。上記組成のアルミニウム合金溶湯を薄スラブ連続鋳造機にて、スラブ厚み１／４箇所の凝固冷却速度２０〜２００℃／secで厚み５〜１５ｍｍのスラブに鋳造し、冷間圧延を施す、または更に焼鈍する。【選択図】なし【特許請求の範囲】
【請求項１】
質量％で、Ｓｉ：０．０５〜０．３％、Ｆｅ：０．０５〜０．５％、Ｍｎ：０．６〜２．５％、Ｍｇ：０．１〜２．０％を含有し、残部実質的に不可避的不純物とＡｌからなり、冷延されたままの状態であり、マトリックスのＭｎ固溶量はＭｎ含有量の７０％以上で、２００℃における引張強さが２００ＭＰａ以上であることを特徴とする耐熱性に優れたアルミニウム合金板。
【請求項２】
請求項１において、冷延後に焼鈍された状態であり、マトリックスのＭｎ固溶量はＭｎ含有量の５０％以上で、２００℃における引張強さが１００ＭＰａ以上、球頭張出高さ２７mm以上であることを特徴とする耐熱性および成形性に優れたアルミニウム合金板。
【請求項３】
請求項１に記載のアルミニウム合金板の製造方法であって、上記組成の溶湯を薄スラブ連続鋳造機にて、スラブ厚み１／４箇所における凝固冷却速度２０〜２００℃／secで厚み５〜１５ｍｍのスラブに鋳造し、均質化処理、中間焼鈍を施すことなく、冷間圧延を施すことを特徴とする耐熱性に優れたアルミニウム合金板の製造方法。
【請求項４】
請求項２に記載のアルミニウム合金板の製造方法であって、請求項３記載の方法により冷間圧延を施した後、３５０〜５００℃でバッチ焼鈍を施すか、または、４５０〜５５０℃で連続焼鈍を施すことを特徴とする耐熱性および成形性に優れたアルミニウム合金板の製造方法。
【発明の詳細な説明】
【技術分野】
【０００１】
本発明は、耐熱性（高温強度）および成形性に優れたアルミニウム合金板およびその製造方法に関する。
【背景技術】
【０００２】
Ａｌ−Ｍｎ−Ｍｇ系アルミニウム合金板は、成形性および耐食性に優れ、塗装焼付け後の耐力の低下が少ないという性質を有するため、アルミニウム缶、電気・機械機器など成形加工用の板として広く用いられてきた。
【０００３】
成形性に関して、特許文献１では、Ａｌ−Ｍｎ−Ｍｇ系アルミニウム合金板の製造条件、特に熱間圧延の条件、およびその後の焼鈍条件を適切に設定し、最終板におけるＭｎ固溶量０．１６％を超え、ＤＩ成形性に優れるとともに、ＤＩ成形、塗装焼付処理後の缶胴縁部の成形性にも優れたアルミニウム合金板が提唱されている。
【０００４】
具体的には、Ａｌ−Ｍｎ−Ｍｇ系合金をＤＣ鋳造法で鋳造し、５３０〜６００℃で均質化処理、さらに熱間圧延の終了温度を２５０〜３２０℃、上がり板厚２．５ｍｍを超え３．５ｍｍ以下として熱間圧延を行ない、第１段焼鈍を加熱速度１００℃/ｈｒ以下、３３０〜４００℃×１〜１０時間で行ない、続いて第２段焼鈍を４５０〜６００℃×１０分以内行ない、その後８５％以上の冷間圧延を施して、Ｍｎ固溶量０．１６％を超えるアルミニウム合金板を得るものである。
【０００５】
しかしながら、更に高い耐熱性（高温強度）および成形性を備え、より安価なアルミニウム合金板が求められていた。
【０００６】
特許文献２では、質量％で、Ｍｇ：２〜５％、Ｆｅ：０．０５を超え１．５％以下、Ｍｎ：０．０５〜１．５％および結晶粒微細化剤を含有し、残部Ａｌおよび不可避的不純物からなり、不可避的不純物のうちＳｉ：０．２０％未満とし、Ｆｅ＋Ｍｎ＞０．３％であり、Ｆｅの固溶量が５０ｐｐｍ以上で、円相当径で１〜６μｍの金属間化合物が５０００個／ｍｍ２以上存在し、しかも再結晶粒径の平均値が２０μｍ以下であることを特徴とする耐焼付軟化性に優れたアルミニウム合金板が開示されている。
【０００７】
しかしながら、ここで検討されている合金組成はＭｇ：２〜５％であり、Ｓｉ含有量について０．２％未満と規定しているものの、１〜３ｍｍ程度の比較的厚めの例えば自動車用部品などを対象としている。換言すると強度が高すぎるため、箔圧延のように厚さ１００μｍ程度まで圧延するためには、圧延パス数を多く取らざるを得ず、途中で中間焼鈍も必要とされることから、コストアップを招く要因となっていた。
【０００８】
特許文献３では、１００質量％中に、９３質量％以上のＡｌと、２〜５質量％のＭｇと、０．２〜１．０質量％のＣｒと、０．０１〜３．０質量％のＭｎと、０．００５〜０．６質量％のＴｉと、０．００５質量％以下のＣｕと、０．１質量％以下のＳｉと、０．２質量％以下のＦｅとを含有し、電気比抵抗値が５〜１０μΩｃｍであるアルミニウム合金からアルミニウム箔を形成し、このアルミニウム箔をプレス成形して、アルミニウム箔成形容器を得る発明が紹介されている。
【０００９】
ここではアルミニウム箔の用途とその要求特性について詳しく紹介されている。しかしながら、製造方法については、公知の方法に従って製造され、例えば、所定の組成を有する溶湯を調製し、これを鋳造して得られたアルミニウム合金の鋳塊を、４５０〜６６０℃、好ましくは４５０〜５５０℃で均質化処理した後、熱間圧延及び冷間圧延を施すことにより得ることができる、などの記載があるのみで、特定の合金組成のアルミニウム箔によって所望の電磁調理器用鍋が得られるとされている。
【００１０】
【特許文献１】特開平８−１３１０９号公報
【特許文献２】特開２００４−７６１５５号公報
【特許文献３】特開２００７−２７０３５１号公報
【発明の開示】
【発明が解決しようとする課題】
【００１１】
本発明の目的は、電池ケース用アルミニウム板、ソーラーパネル用裏板、電磁調理器用鍋など耐熱性が要求され、しかも焼鈍状態において高い成形性をも有するＡｌ−Ｍｎ−Ｍｇ系合金板を安価に提供することである。
【課題を解決するための手段】
【００１２】
上記の目的は、本願第１発明によれば、質量％で、Ｓｉ：０．０５〜０．３％、Ｆｅ：０．０５〜０．５％、Ｍｎ：０．６〜２．５％、Ｍｇ：０．１〜２．０％を含有し、残部実質的に不可避的不純物とＡｌからなり、冷延されたままの状態であり、マトリックスのＭｎ固溶量はＭｎ含有量の７０％以上で、２００℃における引張強さが２００ＭＰａ以上であることを特徴とする耐熱性に優れたアルミニウム合金板によって達成される。
【００１３】
更に、本願第２発明によれば、上記第１発明による冷間圧延されたままのアルミニウム合金板に焼鈍を施した状態の合金板であり、マトリックスのＭｎ固溶量はＭｎ含有量の５０％以上で、２００℃における引張強さが１００ＭＰａ以上、球頭張出高さ２７mm以上であることを特徴とする耐熱性および成形性に優れたアルミニウム合金板が提供される。
【００１４】
本願第１発明のアルミニウム合金板は、上記組成のアルミニウム合金溶湯を薄スラブ連続鋳造機にて、スラブ厚み１／４箇所における凝固冷却速度２０〜２００℃／secで厚み５〜１５ｍｍのスラブに鋳造し、冷間圧延を施すことによって、耐熱性に優れたアルミニウム合金板を得られる。
【００１５】
また、本願第２発明のアルミニウム合金板は、上記第１発明のアルミニウム合金板に、３５０〜５００℃でバッチ焼鈍を施すか、または、４５０〜５５０℃で連続焼鈍を施すことにより得られる。
【００１６】
本発明の製造方法によると、従来のＤＣ鋳造機によるスラブ鋳造、両面面削、均質化処理、熱間圧延、その後の中間焼鈍などのプロセスが不要となるため、大幅にコストを低減することができる。
【発明の効果】
【００１７】
本発明によると、上記規定組成のアルミニウム合金溶湯を双ベルト式鋳造機によって厚み５〜１５ｍｍのスラブに鋳造する際に、スラブ厚み１/４箇所における凝固冷却速度を２０〜２００℃／secと比較的速くすることができるため、マトリックス中のＭｎ固溶量を高くすることができる。
【００１８】
このスラブを直接コイルに巻き取り、中間焼鈍を施すことなく、最終ゲージまで冷間圧延を施すことにより、耐熱性に優れたＡｌ−Ｍｎ−Ｍｇ系アルミニウム合金板とすることができる。さらに、最終焼鈍処理として、焼鈍炉にて３５０〜５００℃でバッチ焼鈍、または連続焼鈍炉にて４５０〜５５０℃で連続焼鈍を施して調質を行うことにより、耐熱性および成形性に優れたＡｌ−Ｍｎ−Ｍｇ系アルミニウム合金板とすることができる。
【発明を実施するための最良の形態】
【００１９】
次に本発明の合金成分の意義および限定理由について説明する。本願においては、特に断りのない限り、合金の化学組成に関する「％」は「質量％」のことを意味する。
【００２０】
〔Ｓｉ：０．０５〜０．３％〕
必須元素であるＳｉは、Ｆｅ、Ｍｎとともに鋳造時にＡｌ-（Ｆｅ・Ｍｎ）-Ｓｉ系金属間化合物を均一かつ微細に晶出させる。これら微細な金属間化合物は最終焼鈍後も金属組織中に残存するが非常に微細であるため、高温強度が高まる。
Ｓｉ含有量の範囲は、０．０５〜０．３％に限定する。Ｓｉ含有量が０．０５％未満では最終板の強度が低くなりすぎ、０．３％を越えると５μｍを超えるサイズのＡｌ-（Ｆｅ・Ｍｎ）-Ｓｉ系金属間化合物が晶出し、成形性を劣化させる可能性があり好ましくないからである。Ｓｉ含有量の好ましい範囲は、０．０５〜０．２％である。
【００２１】
〔Ｆｅ：０．０５〜０．５％〕
必須元素であるＦｅは、Ｍｎ、Ｓｉと共存させることにより、薄スラブ中にＡｌ-Ｆｅ、Ａｌ-（Ｆｅ・Ｍｎ）-Ｓｉ系化合物などを均一かつ微細に晶出させる。これら微細な金属間化合物は最終焼鈍後も金属組織中に残存するが非常に微細であるため、高温強度が高まる。
Ｆｅ含有量の範囲は、０．０５％〜０．５％に限定する。Ｆｅ含有量が０．０５％未満では最終板の強度が低くなりすぎ、０．５％を越えると鋳造時に粗大な金属間化合物を生じやすく、成形性を劣化させる可能性があり好ましくないからである。Ｆｅ含有量の好ましい範囲は、０．０５〜０．３％である。
〔Ｍｎ：０．６〜２．５％〕
必須元素であるＭｎは、Ｆｅ、Ｓｉとともに鋳造時にＡｌ-（Ｆｅ・Ｍｎ）-Ｓｉ系金属間化合物を均一かつ微細に晶出させ、分散強化による強度アップに寄与する。これら微細な金属間化合物は最終焼鈍時に再結晶粒の核となるが、マトリックス中のＭｎの固溶量が高く、再結晶阻止作用が強く、高温引張特性に優れた板となる。
【００２２】
また、薄スラブ連続鋳造機では、溶湯の凝固冷却速度が速いため、Ｍｎが過飽和に固溶する傾向が大きくなり、均質化処理、中間焼鈍を施さない本発明においては、最終板におけるマトリックス中のＭｎ固溶量がＭｎ含有量の７０％以上となる。マトリックスに固溶されたＭｎは、最終焼鈍後もＭｎ含有量の５０％以上が固溶された状態を維持しており、圧延集合組織を残存させ、成形性に優れた板となる。しかも、高温保持による強度は、従来法によるＤＣ材に比較して高くなり、耐熱性にも優れた板となる。
Ｍｎ含有量の範囲は、０．６〜２．５％に限定する。Ｍｎ含有量が０．６％未満ではその効果が十分でなく、耐熱性が低下する。２．５％を超えると鋳造時に粗大な金属間化合物を生じやすく、板切れなどを起こし圧延が困難となる場合がある。さらに好ましいＭｎ含有量の範囲は、０．６〜２．０％である。
【００２３】
〔Ｍｇ：０．１〜２．０％〕
必須元素であるＭｇは、マトリックス中に固溶して固溶体強化元素として作用し、強度と成形性を付与する。Ｍｇ含有量を０．１〜２．０％と限定したのは、０．１％未満ではその効果が小さく、２．０％を超えると塑性変形による加工硬化が進み、冷間圧延時に耳割れが生じやすいためである。好ましいＭｇ含有量の範囲は、０．５〜１．８％である。
【００２４】
〔任意元素〕
任意元素であるＴｉは０．１０％以下ならば含有しても本発明の効果を阻害することはなく、薄スラブの結晶粒微細化剤として作用し、スラブ割れ等の鋳造欠陥を確実に防止することができる。Ｔｉ含有量が０．００５％未満では、その効果が十分でなく、Ｔｉ含有量が０．１０％を超える場合には、鋳造時にＴｉＡｌ３等の粗大な金属間化合物が生成するため、成形性を著しく低下する。したがって、Ｔｉ含有量の好ましい範囲は０．００５〜０．１０％とする。Ｔｉ含有量の更に好ましい範囲は、０．００５〜０．０５％である。
【００２５】
任意元素であるＢは、Ｔｉと混在することで、鋳塊の結晶粒微細化効果が飛躍的に向上する。Ｂ含有量が０．０００５％未満の場合には、結晶粒微細化効果が十分でなく、スラブ割れ等の鋳造欠陥を確実に防止することが困難である。Ｂ含有量が０．０１％を超える場合には、鋳塊の結晶粒微細化効果が飽和するだけではなく、最終焼鈍板において、余剰のＴｉＢ２の凝集体が介在物として作用する場合があり、金型などでプレス加工する際、板表面キズを発生させるなど成形性を低下させる虞がある。したがって、Ｂ含有量の好ましい範囲は、０．０００５〜０．０１％である。
【００２６】
〔不可避的不純物〕
不可避的不純物は、アルミニウム地金、返り材、フラックスなどに含まれる不純物元素、溶製治具と溶湯との反応などが原因で混入する。本発明においてＣｕ、Ｎｉ、Ｚｎ、Ｇａ、Ｖ、Ｃａ、Ｎａなどが代表的な不可避的不純物元素である。
【００２７】
本発明の製造方法の諸条件を限定した理由を説明する。
〔双ベルト鋳造機にて鋳造した厚さ５〜１５ｍｍのスラブを巻き取り〕
本発明の耐熱性及び成形性に優れたＡｌ−Ｍｇ−Ｍｎ系合金板の製造に用いるスラブは双ベルト鋳造機により鋳造する。
双ベルト式連続鋳造機では、上下に対面し水冷されている一対の回転ベルト間に溶湯を注湯してベルト面からの冷却で溶湯を凝固させてスラブとし、ベルトの反注湯側より該スラブを連続して引き出してコイル状に巻き取る方式が採用される。
【００２８】
〔スラブ厚み１／４における凝固冷却速度が２０〜２００℃／sec〕
〔厚み５〜１５ｍｍのスラブに鋳造し〕
本発明においては、鋳造するスラブの厚さは５〜１５ｍｍとする。この範囲の厚さであれば、スラブ厚み１／４において２０〜２００℃/sec程度の凝固冷却速度を確保できるので、均一な鋳造組織を形成し易く、マトリックス中へのＭｎの固溶量を確保することができる。また、鋳造凝固時に生成される金属間化合物が微細になり、耐熱性および成形性に優れたアルミニウム合金板を製造することができる。
【００２９】
上記のスラブ厚さ範囲は、ベルト鋳造機による鋳造実行面からも適当である。すなわち、スラブ厚さが５ｍｍ未満であると、単位時間当りに鋳造機を通過するアルミニウム合金量が少なくなり過ぎて、鋳造自体が困難になる。スラブ厚さが１５ｍｍを超えると、コイルとして巻き取ることが困難になる。
【００３０】
〔均質化処理、中間焼鈍を施すことなく〕
本発明においては、コイルに巻き取った薄スラブに均質化処理、中間焼鈍を施すことなく最終板厚まで冷間圧延する。均質化処理、中間焼鈍を施さないため、マトリックス中に過飽和に固溶されたＭｎは、そのまま維持され、耐熱性に優れた板を製造できる。さらに、これらマトリックス中に固溶されたＭｎなどの遷移金属元素は転位の動きを妨げて最終焼鈍での再結晶に必要な歪エネルギーを十分に蓄えることができる。このような理由から、冷間圧延における圧下率は、８０〜９６％程度が好ましい。
また、この製造方法では、従来法による複雑な工程のうち、両面面削、均質化処理、熱間圧延、中間焼鈍などの工程が省略されるため、製造コストを低く抑えることが可能である。
【００３１】
〔連続焼鈍炉にて４５０〜５５０℃で連続焼鈍を施す〕
本願第２発明においては、冷間圧延後に最終焼鈍を行う。この最終焼鈍は、バッチ焼鈍炉で実施してもよいが、連続焼鈍炉（ＣＡＬ）で実施する方が好ましい。連続焼鈍炉（ＣＡＬ）とは、コイルを連続的に溶体化処理等するための設備であり、熱処理を施すための誘導加熱装置や水冷するための水槽および空冷するためのエアノズル等を備えたことを特徴としている。最終焼鈍の焼鈍温度は４５０〜５５０℃の範囲とする。４５０℃未満であると、再結晶が十分ではないため、成形性が低下する。５５０℃を超えると、再結晶粒が粗大化し最終焼鈍板の強度が低下して好ましくない。
【００３２】
連続焼鈍炉における焼鈍温度での保持時間は４０秒以内とする。４０秒以上の保持時間の場合、ライン速度を下げる必要があり、生産性を低下させるため好ましくない。
【００３３】
〔焼鈍炉にて３５０〜５００℃でバッチ焼鈍を施す〕
本願第２発明における最終焼鈍は、焼鈍炉でバッチ焼鈍を実施してもよい。バッチ焼鈍の焼鈍温度は３５０〜５００℃の範囲とする。３５０℃未満であると、再結晶が十分ではないため、成形性が低下する。４００℃を超えると、再結晶粒が粗大化し最終焼鈍板の強度が低下して好ましくない。
【００３４】
焼鈍温度での保持時間は１〜１０時間の範囲とする。保持時間１時間未満の場合、昇温速度にもよるが、コイル全体が均一に加熱されないため、均一で微細な再結晶組織が得られず成形性が劣る。保持時間１０時間を超える場合、生産コストが掛かりすぎるため好ましくない。
【実施例】
【００３５】
下記の手順および条件にて双ベルト鋳造およびＤＣ鋳造によりアルミニウム合金板を作製した。
双ベルト鋳造材については、表１に示す合金組成のアルミニウム合金溶湯を溶解炉で溶製し、セラミックスフィルターを通して濾過し、双ベルト式連続鋳造機で１０ｍｍの厚みのスラブを鋳造してコイルに巻き取った。鋳造したスラブはその後、均質化処理、中間焼鈍を施すことなく、最終板厚１ｍｍまで冷間圧延し、Ｈ１８材とした。
【００３６】
ＤＣ材については、表１に示す合金組成のアルミニウム合金溶湯を溶解炉で溶製し、セラミックスフィルターを通して濾過し、ＤＣ鋳造機にて幅１２００ｍｍ×厚み５００ｍｍ×長さ３８００ｍｍのスラブに鋳造し、両面面削した後、熱処理炉にて５５０℃×１２ｈｒｓの均質化処理を行い、引き続き熱間圧延機にて、熱延を行って、６ｍｍ厚さの熱間圧延板をコイルに巻き取った。その後、中間焼鈍することなく、最終板厚１ｍｍまで冷間圧延しＨ１８材とした。
【００３７】
双ベルト鋳造材（Ｈ１８）およびＤＣ材（Ｈ１８）について、５００℃のソルトバスにて１５秒保持の焼鈍を行った。この最終焼鈍板の調質は、Ｏである。
【００３８】
その後、双ベルト鋳造材（Ｈ１８材、Ｏ材）、ＤＣ材（Ｈ１８材、Ｏ材）について、マトリックス中のＭｎの固溶量は、熱フェノール法で測定した。具体的に記載すると、板を熱フェノールで分解し、フィルター濾過した溶液をクエン酸で抽出した後、ＩＣＰ発光分光分析法で測定した。
【００３９】
さらに各板材から、圧延方向に平行な引張試験片を切り出し加工して、２００℃において温間引張試験を行って、耐力、引張強さを測定した。
【００４０】
Ｏ材について、以下の条件で球頭張出し試験を行って、破断時の限界高さを球頭張出し高さとした。
ポンチ：１００mmφ(半球形)、肩R：５０mm
ダイ：１０５mmφ、肩R：４mm
【００４１】
表２はＨ１８材の結果を示す。本発明組成範囲に入る双ベルト鋳造材１〜４におけるＭｎ固溶量とＭｎ含有量との比率は７０％以上で、２００℃における引張強さは２００ＭＰａ以上で高いことが判明した。
これに対して、比較例は下記の結果であった。
本発明組成よりＭｇ含有量の少ない双ベルト鋳造材６、およびＭｎ含有量の少ない双ベルト鋳造材７は、２００℃における引張強さが低い。本発明組成よりＭｇ含有量の高い双ベルト鋳造材５は、圧延中に耳われが発生したため冷延板を採取することができなかった。またＭｎ含有量が高い双ベルト鋳造材８は圧延時板きりが発生したため、製板が困難であった。ＤＣ材９におけるＭｎ固溶量とＭｎ含有量との比率は１０％で低く、Ｍｎ固溶量は少ないため、２００℃における引張強さは低かった。
【００４２】
表３はＯ材の結果を示す。本発明組成範囲に入る双ベルト鋳造材１０〜１２におけるＭｎ固溶量とＭｎ含有量との比率は５０％以上で、２００℃における引張強さは１００ＭＰａ以上でが高く、球頭張出し高さは２７ｍｍ以上で成形性に優れるいことが判明した。ＤＣ材１３におけるＭｎ固溶量とＭｎ含有量との比率は９％で低く、Ｍｎ固溶量が少ないため、２００℃における引張強さは低く、球頭張出し高さは２５ｍｍで成形性が劣っていた。
【００４３】
【表１】
2010095739.tif 000002
【００４４】
【表２】
2010095739.tif 000003
【００４５】
【表３】
2010095739.tif 000004
【産業上の利用可能性】
【００４６】
本発明によれば、電池ケース用アルミニウム板、ソーラーパネル用裏板、電磁調理器用鍋など耐熱性が要求され、しかも焼鈍状態において高い成形性をも有するＡｌ−Ｍｎ−Ｍｇ系合金板が安価に提供される。